(57)【要約】【課題】長期間にわたって十分な保湿効果を得ることのできる保湿性手袋を提供すること。【解決手段】少なくとも１層のゴム層または樹脂層を有する手袋基体の内面に油性保湿成分を含有する内面樹脂層を設けたことを特徴とする保湿性手袋およびその製造法。【選択図】  なし【特許請求の範囲】
【請求項１】
少なくとも１層のゴム層または樹脂層を有する手袋基体の内面に油性保湿成分を含有する内面樹脂層を設けたことを特徴とする保湿性手袋。
【請求項２】
油性保湿成分が、スクワラン、スクワレン、オリーブ油、セタノール、セテアリルアルコール、ヒドロキシステアリン酸、カミツレ油、ラベンダー油および水添ラノリンから選ばれる保湿成分の１種若しくは２種以上である請求項第１項記載の保湿性手袋。
【請求項３】
内面樹脂層に、さらに水性の保湿成分を含有させたことを特徴とする請求項第１項または第２項記載の保湿性手袋。
【請求項４】
水性の保湿成分が、ポリオキシエチレンジグリセリルエーテル、ポリオキシプロピレンジグリセリルエーテル、ヒアルロン酸、エチレングリコール、プロピレングリコール、ポリエチレングリコール、ポリプロピレングリコール、ソルビトールおよびアロエベラエキスから選ばれる保湿成分の１種若しくは２種以上である請求項第３項記載の保湿性手袋。
【請求項５】
内面樹脂層が、微粒子を含有するものである請求項第１項ないし第４項の何れかの項記載の保湿性手袋。
【請求項６】
内面樹脂層が、さらに防カビ剤および／または抗菌剤を含有するものである請求項第１項ないし第５項の何れかの項記載の保湿性手袋。
【請求項７】
手袋基体が塩化ビニルで形成され、内面樹脂層が塩化ビニル、アクリル樹脂およびウレタン樹脂から選ばれる樹脂の１種または２種以上の混合物で形成された請求項第１項ないし第６項の何れかの項記載の保湿性手袋。
【請求項８】
手袋型表面に少なくとも１種のゴムラテックス液または合成樹脂液を付着させ、このゴムラテックス液または合成樹脂液を樹脂化させて手袋基体を形成し、次いでこの手袋基体表面に油性保湿成分を含有する内面処理樹脂液を付着させた後、これを樹脂化させて内面樹脂層となし、内面樹脂層が形成された手袋基体を反転剥離することを特徴とする保湿性手袋の製造法。
【発明の詳細な説明】
【０００１】
【発明の属する技術分野】
本発明は保湿性手袋およびその製造法に関し、詳しくは、長期間にわたり手に潤いを与え、柔軟な使用感を有する保湿性手袋およびその製造法に関する。
【０００２】
【従来の技術】
従来より、炊事、洗濯等の水作業時にＮＢＲ等からなる合成ゴム手袋や軟質塩化ビニル樹脂手袋が用いられている。これらの手袋では、着脱性の向上のために、内面に凹凸が出来るような樹脂をコーティングしているものがある。しかし、このような手袋においては、繰り返しの使用や長時間の使用の場合、手からの発汗等によって手袋内面に湿気が滞留し、有害な細菌や黴が繁殖しやすい環境が作られてしまうことがあった。そして、このような環境で手袋を使用すると、使用者の手に肌荒れが生じたり、皮膚病などが発生する等の問題が生じることがあった。
【０００３】
これらの問題を解決するために、手袋の基体自体に抗菌剤を配合した手袋等が提案されている。しかし、このような手袋は、手袋内面の抗菌・防カビ効果は不十分であり、また、溶出する抗菌剤は皮膚の常在菌を殺してしまうという問題があった。後者の、常在菌の殺菌は、常在菌による有害菌の進入防止作用をなくすために良くないとされており、上記方法は、使用者の手に対する配慮が欠けているものといわざるを得ない。
【０００４】
そこで、手袋を形成するゴム層または樹脂層の少なくとも一層にアロエエキスなどの植物抽出物を含有させた手袋が提案されている（特許文献１参照）。この手袋は、アロエエキスを配合したゴムラテックスまたは樹脂液中に手袋型を浸漬し、その後温度をかけて乾燥若しくはゲル化させて製造される。しかしアロエエキスは水溶性であるため、基体内部に保留されず、すぐににじみ出てきてしまい、数回の使用で保湿効果が消失し、長期の使用では使用期間中十分な保湿効果が得られないという問題を有していた。
【０００５】
【特許文献１】
特開平１１−２２９２１１号
【０００６】
【発明が解決しようとする課題】
従って、長期間にわたって十分な保湿効果を得ることのできる保湿性手袋が求められており、本発明の課題は、このような手袋を提供することである。
【０００７】
【課題を解決するための手段】
本発明者らは上記課題を解決すべく鋭意検討した結果、保湿成分として樹脂等と親和性の高いものを選び、これを用いた樹脂層を手袋内面に形成することにより、特段の工程を付加することなく、長期間に渡り手に優れた保湿効果を与え、皮膚の弱い使用者の手にも優しい保湿性手袋を得ることができることを見出し、本発明に至った。
【０００８】
すなわち本発明は、少なくとも１層のゴム層または樹脂層を有する手袋基体の内面に油性保湿成分を含有する内面樹脂層を設けたことを特徴とする保湿性手袋である。
【０００９】
また本発明は、手袋型表面に少なくとも１種のゴムラテックス液または合成樹脂液を付着させ、このゴムラテックス液または合成樹脂液を樹脂化させて手袋基体を形成し、次いでこの手袋基体表面に油性保湿成分を含有する内面処理樹脂液を付着させた後、これを樹脂化させて内面樹脂層となし、内面樹脂層が形成された手袋基体を反転剥離することを特徴とする保湿性手袋の製造法である。
【００１０】
【発明の実施の形態】
本発明の手袋において、その基体を構成するゴムまたは合成樹脂は、特に限定がなく、従来より手袋基体として使用されるものがいずれも用いられる。
【００１１】
このうち、ゴムの例としては、天然ゴムや、ＮＢＲ（アクリロニトリル−ブタジエンゴム）、ＣＲ（クロロプレンゴム）、ＳＢＲ（スチレン−ブタジエンゴム）、ＩＲ（イソプレンゴム）、ＰＵ（ポリウレタン）等の合成ゴムを挙げることができる。これらのゴムはそのままでも使用できるが、加硫剤、加硫促進剤、軟化剤、または充填剤等を配合しても良い。
【００１２】
また、合成樹脂の例としては、塩化ビニル系樹脂、アクリル系樹脂等が挙げられる。これらの合成樹脂には、可塑剤または充填剤などを配合しても良い。合成樹脂は、溶液としても分散液としても用いられる。
【００１３】
一方、手袋の内面に形成される内面樹脂層は、油性保湿成分と合成樹脂により形成されるものである。
【００１４】
この内面樹脂層に用いられる油性保湿成分としては、油性で内面樹脂層を形成する素材や手袋基体と親和性があるものであれば特に制限なく使用することができる。この油性保湿成分は、従来より化粧品等の分野で使用されているものであり、その具体例としては、アボガド油、アーモンドオイル、イソステアリン酸、イソステアリン酸水添ヒマシ油、イソステアリン酸ヘキシルデシル、イソノナン酸イソトリデシル、イソノナン酸イソノニル、イソノナン酸セテアリル、液状ラノリン、エルカ酸オクチルドデシル、オクタン酸アルキル、オクタン酸セチル、オクタン酸セテアリル、オクチルドデカノール、オリザノール、オリーブ油、オレイン酸イソデシル、オレイン酸オクチルドデシル、オレイン酸ジヒドロコレステリル、オレイン酸デシル、オレイン酸フィトステリル、カカオ脂、カプリル酸トリグリセリル、カプリン酸トリグリセリル、ミリスチン酸トリグリセリル、ステアリン酸トリグリセリル、カミツレ油、ゴマ油、コムギ胚芽油、コメヌカ油、コレステロール、コーン油、酢酸セチル、酢酸ラノリル、サフラワー油、ジオクタン酸ネオペンチルグリコール、ジカプリン酸ネオペンチルグリコール、ジカプリン酸プロピレングリコール、水添ホホバ油、水添ポリイソブテン、水添ラノリン、水添レシチン、スクワラン、スクワレン、ステアリルアルコール、ステアリン酸、ステアリン酸水添ヒマシ油、セタノール、セテアリルアルコール、ダイズステロール、ダイズ油、月見草油、ツバキ油、テトライソステアリン酸ポリグリセリル、テトラオクタン酸ペンタエリスリチル、トリイソステアリン酸水添ヒマシ油、トリイソステアリン酸トリメチロールプロパン、トリオクタノイン、トリカプリル酸グリセリル、カプリン酸グリセリル、トリリシノレイン酸グリセリル、トリカプロン酸グリセリル、トリカプリル酸グリセリル、トリカプリン酸グリセリル、乳酸オクチルドデシル、乳酸セチル、乳酸ミリスチル、ノナン酸コレステリル、バチルアルコール、ハトムギ油、パルミチン酸、パルミチン酸イソプロピル、パルミチン酸オクチル、ビタミンＥ、ビタミンＥアセテート、ヒドロキシステアリン酸、ヒドロキシステアリン酸ジペンタエリスリチル、イソステアリン酸ジペンタエリスリチル、ヒドロキシステアリン酸オクチル、ヒドロキシステアリン酸コレステリル、ヒドロキシステアリン酸ジペンタエリスリチル、ステアリン酸ジペンタエリスリチル、ロジン酸ジペンタエリスリチル、ピーナッツ油、プリスタン、ヘキシルデカノール、ホホバアルコール、ホホバ油、マカデミアナッツ油、マカデミアナッツ脂肪酸フィトステリル、ミネラルオイル、ミリスチン酸、ミリスチン酸イソステアリル、ミリスチン酸イソセチル、ミリスチン酸イソプロピル、ミリスチン酸オクチルドデシル、ラウリルリン酸、ラウリン酸、ラウロイルグルタミン酸ジオクチルドデシル、ラウロイルグルタミン酸ジオクチルドデセス、ラウロイルグルタミン酸ジコレステリル、ラウロイルグルタミン酸ジベヘニル、ラウロイルグルタミン酸ジオクチルドデシル、酪酸コレステリル、酪酸ジヒドロコレステリル、ラノリン、ラノリン脂肪酸オクチルドデシル、ラベンダー油、卵黄油、リノール酸エチル、リンゴ酸ジイソステアリル、ローズヒップ油、ワセリン、モノイソステアリン酸ジグリセリル、ジイソステアリン酸ジグリセリル、テトライソステアリン酸ジグリセリル、モノオレイン酸ジグリセリル及びペンタステアリン酸デカグリセリル等が挙げられ、これらは１種若しくは２種以上で使用できる。
【００１５】
これらのうち、好ましい油性保湿成分の具体例としては、スクワラン、スクワレン、オリーブ油、セタノール、セテアリルアルコール、ヒドロキシステアリン酸、カミツレ油、ラベンダー油、水添ラノリンが挙げられ、特にスクワランを用いることが好ましい。
【００１６】
この内面樹脂層に含有される油性保湿成分の量は特に限定されないが、好ましくは０．１から５０質量％（以下、単に「％」で示す）が好ましく、１から１０％が更に好ましい。油性保湿成分の配合量が５０％より多い場合は、内面樹脂層の樹脂の絶対量が減少してしまい、手袋の着脱がスムーズに行えなくなってしまう。また、０．１％より少ない場合は、十分な保湿効果が発揮できなくなってしまう。
【００１７】
また、内面樹脂層には水性の保湿成分も含有させることが好ましい。水性の保湿成分を油性保湿成分と併用することにより、手袋の使用初期の保湿効果を補充、増強することができる。この水性の保湿成分としては、具体的に、ポリオキシエチレンジグリセリルエーテル、ポリオキシプロピレンジグリセリルエーテル、ヒアルロン酸、エチレングリコール、プロピレングリコール、ポリエチレングリコール、ポリプロピレングリコール、アロエ液汁、アロエベラエキス、アーモンドエキス、アルニカエキス、アンペロプシスグロセデンタタ葉エキス、イチョウエキス、ウコンエキス、エイジツエキス、エチナシ葉エキス、エチナシ葉エキス、オウバクエキス、オタネニンジンエキス、オトギリソウエキス、加水分解シルク、カッコンエキス、カミツレエキス、褐藻エキス、カロットエキス、カワラヨモギエキス、甘草エキス、コメエキス加水分解液、コメヌカエキス、カロットエキス、カワラヨモギエキス、甘草エキス、キダチアロエエキス、キュウリエキス、キュウリ果汁、クインスシードエキス、クチナシエキス、クララエキス、グリセリン、黒砂糖エキス、クロレラエキス、ケープアロエエキス、ゲンチアナエキス、紅藻エキス、ジオウエキス、ジグリセリン、シコンエキス、シソエキス、シャクヤクエキス、スイカズラエキス、スギナエキス、スーパーオキシドジスムターゼ、セイヨウキズタエキス、セイヨウニワトコエキス、セイヨウハッカエキス、ゼニアオイエキス、セリシン、センブリエキス、ソウハクヒエキス、ソルビトール、ダイズエキス、ダイズ発酵エキス、タイソウエキス、チューベロース多糖体、チョウジエキス、チンピエキス、ジプロピレングリコール、トウキエキス、ドクダミエキス、尿素、ノバラエキス、パセリエキス、ハチミツ、ハマメリスエキス、ハマメリス水、パリエタリアエキス、ヒオウギエキス、ヒドロキシプロリン、ビワ葉エキス、ブチレングリコール、ピロリドンカルボン酸、ピロリドンカルボン酸塩類、プロピレングリコール、ブクリョウエキス、ブッチャーブルームエキス、ブドウ葉エキス、ベタイン、ベニバナエキス、ペンチレングリコール、ボタンエキス、ホップエキス、マツエキス、マツリカエキス、マルチトール、マロニエエキス、マンニトール、ムコ多糖類、メチルグルセス、メリロートエキス、モモ葉エキス、ヨクイニンエキス、ラベンダー水、緑藻エキス、緑茶エキス、レイシエキス、レモンエキス、ローズ水、ローズマリーエキス、ローヤルゼリーエキス、ワレモコウエキス、加水分解酵母、加水分解コラーゲン、加水分解コンキオリン、加水分解卵殻膜、キシロビオース、コンドロイチン硫酸塩類、サクシニルアテロコラーゲン、サクシニルキトサン、水溶性コラーゲン、冬虫夏草エキス、ヒアルロン酸塩類、ビフィズス菌エキス、モノイソステアリン酸テトラグリセリル、モノイソステアリン酸ヘキサグリセリル、セスキイソステアリン酸ヘキサグリセリル、モノイソステアリン酸デカグリセリル、ジイソステアリン酸デカグリセリル、モノラウリン酸テトラグリセリル、モノラウリン酸ヘキサグリセリル、モノラウリン酸デカグリセリル、モノミリスチン酸デカグリセリル、モノオレイン酸テトラグリセリル、モノオレイン酸ヘキサグリセリル、モノオレイン酸デカグリセリル、モノステアリン酸デカグリセリルおよびジステアリン酸デカグリセリル等が例示され、その１種若しくは２種以上を混合して用いることができる。
【００１８】
これらの内好ましい水性の保湿成分としては、ポリオキシエチレンジグリセリルエーテル、ポリオキシプロピレンジグリセリルエーテル、ヒアルロン酸、エチレングリコール、プロピレングリコール、ポリエチレングリコール、ポリプロピレングリコール、ソルビトールおよびアロエベラエキスが挙げられ、特にポリオキシエチレンジグリセリルエーテルを用いることが好ましい。
【００１９】
水性保湿成分の含有量は、特に限定されないが、内面樹脂層中、油性保湿成分との合計で５０％以下にすることが好ましい。油性保湿成分と水性保湿成分の配合割合も特に限定されないが、油性保湿成分：水性保湿成分が１：９９から９９：１の範囲であり、好ましくは１：１０から１０：１、更に好ましくは１：５から５：１である。
【００２０】
更に、内面樹脂層を形成する合成樹脂は、手袋基体との接着性、非可塑性の点を考慮して選ばれるが、その具体例としては、塩化ビニル樹脂、ポリウレタン樹脂、アクリル系樹脂等を挙げることができ、その１種若しくは２種以上を用いることができる。
【００２１】
更にまた、上記内面樹脂層には、手袋の着脱の際にすべり性を付与する目的で、微粒子を含有せしめることもできる。この内面樹脂層に配合される微粒子としては、従来公知の滑剤を用いることができ、その具体例としては、シリカやアクリル樹脂の粒子、塩化ビニル樹脂の粒子等を挙げるができ、これらは１種若しくは２種以上で用いることができる。
【００２２】
また更に、本発明の手袋の内面樹脂層には、従来の手袋同様に抗菌剤、防カビ剤を含有させても良い。含有させることのできる抗菌剤、防カビ剤は、従来手袋に使用されているものであれば特に制限なく使用することができる。具体的には、抗菌剤、防カビ剤としては、ジンクピリチオン等のピリチオン系、１０，１０’−オキシビスフェノキサアルシン等のフェノールエーテル誘導体、ジクロフルアニド、フルオロフォルペット等のＮ−ハロアルキルチオ系化合物、２−（４−チアゾリル）ベンズイミダゾール等のイミダゾール誘導体、２，３，５，６−テトラクロル−４−（メチルスルホニル）ピリジン等のスルホン誘導体、３，４’，５−トリブロムサリチルアニリド等のアニリド誘導体、Ｎ−（トリクロルメチルチオ）フタルイミド等のピロール誘導体、ヘキサヒドロ−１，３，５−トリエチル−Ｓ−トリアジン等のトリアジン系、セシルジメチルエチルアンモニウムブロミド等の第４アンモニウム塩等の１種または２種以上を混合して用いることができる。
【００２３】
市販されている抗菌剤・防カビ剤としては、ダイキラー（大日精化工業株式会社製）、バクテキラー（カネボウ株式会社製）、イオンピュア（石塚硝子株式会社製）、プリベントールＢＣＭ（バイエル社製）、ＡＦ４０Ｓ（シントーファイン株式会社製）等を用いることができる。
【００２４】
次に、本発明の保湿性手袋の製造法について説明する。
【００２５】
基体がゴムである本発明の保湿性手袋を製造するには、まず、手袋型を凝固剤に浸漬若しくは塗布した後、これにゴムラテックス液を付着させることが必要である。手袋型にゴムラテックス液を付着させるための方法としては、手形をゴムラテックス液中にディッピングし、引き上げる方法や、ゴムラテックス液を手袋型全体にシャワーをして型全体にラテックスを付着させる方法が挙げられる。
【００２６】
次いで、手袋型全体を加熱し、乾燥・架橋せしめて手袋基体を得る。乾燥・架橋の条件は、ラテックスの種類により異なるが、一般に８０℃〜１２０℃で十分に乾燥させた後、１００℃〜１３０℃で２０分〜４０分程度加熱することが好ましい。
【００２７】
その後、手袋基体を保湿成分や、必要により微粒子、抗菌剤、抗カビ等を含有する内面処理樹脂液で処理し、これを手袋基体に付着させる。この内面処理樹脂液の処理は、手袋型上に形成された手袋基体を内面処理樹脂液中に浸漬しても良いし、手袋基体上に内面処理樹脂液をシャワーないし噴霧しても良い。
【００２８】
このように内面処理樹脂液で処理された手袋基体は、再度１００℃〜１３０℃に加熱し、内面処理樹脂液を固化させ、内面樹脂層を形成させる。
【００２９】
乾燥後、内面樹脂層が形成された手袋基体を手型から反転剥離することにより、本発明の保湿性手袋を得ることができる。
【００３０】
一方、基体が樹脂である本発明の保湿性手袋を製造する場合も、基体がゴムである場合とほぼ同様、手袋型を樹脂分散液中にディッピングした後引き上げるか、または樹脂分散液を手袋型全体にシャワーをして型全体に樹脂を付着させた後、手袋型全体を加熱し、樹脂液をゲル化させることにより手袋基体を成形することができる。ただし、ゲル化のための加熱条件は、基体がゴムである場合と異なる。すなわち、使用する合成樹脂により異なるが、一般に２００℃〜２５０℃の温度で３０秒〜１０分程度加熱することが好ましい。
【００３１】
次いで、手袋基体を基体がゴムである場合と同様、保湿成分や必要により微粒子、抗菌剤、抗カビ等を含有する内面処理樹脂液で処理し、これを付着させ、加熱処理する。付着処理は、基体がゴムである場合と同様でよいが、加熱処理は、より高温で行うことが必要である。すなわち、２００℃〜２５０℃で固化させコーティングすることが好ましい。
【００３２】
最後に手袋を手型から反転剥離することにより、内面に保湿成分を含有する内面樹脂層を有する本発明の手袋を得ることができる。
【００３３】
【作用】
本発明の保湿性手袋では、内面樹脂層に配合された油性保湿成分が、徐々に手袋基体層に移行し、手袋基体層内で保留されると共に、徐々に内面樹脂層を通して滲み出すので、長期間にわたり保湿効果を保持することができる。
【００３４】
さらに、内面樹脂層に水性保湿成分を配合した場合は、この保湿成分に速効性があるため、早期の保湿効果を補足することができる。
【００３５】
【実施例】
以下、実施例を挙げ本発明を更に詳しく説明するが、本発明はこれら実施例に何ら制約されるものではない。
【００３６】
実  施  例  １
塩化ビニル製保湿性手袋の製造：
（１）内面処理樹脂液の製造
下記表１の組成で、内面処理樹脂液を調製した。
【００３７】
（  組  成  ）
【表１】
2005023444.tif 000002
【００３８】
（２）塩化ビニル手袋の製造
下記表２に示す組成の塩化ビニルペーストを調製した。陶磁器製の手型を、この塩化ビニルペーストに浸漬し、ゾルが滴下しない程度の速さで引き上げ、手型表面に塩化ビニルゾルを付着させた。次いで、２００〜２３０℃の加熱釜で約１〜３分加熱処理して半ゲル状態にした。
【００３９】
これを上記（１）で調製した内面処理樹脂液に浸漬した後引き上げ、再度２００〜２３０℃で４〜７分加熱処理した。全体を完全にゲル化させた後、手型より反転離型して保湿性手袋（本発明品１）を得た。
【００４０】
【表２】
2005023444.tif 000003
【００４１】
比  較  例  １
比較手袋の製造：
実施例１の内面処理樹脂液に配合する保湿成分として、スクワランおよびポリオキシエチレンジグリセリルエーテルに替え、アロエベラゲル原液（株式会社エアーグリーン製）を用いた以外は、実施例１と同様の方法により保湿性手袋（比較品１）を製造した。
【００４２】
試  験  例  １
実使用性試験：
本発明品１および比較品１の手袋をパネラーに１ヶ月間使用してもらい、製造直後、一週間後および１ヶ月後の手の潤い効果の持続性について下記の基準で評価してもらった。この結果を表３に示す。
【００４３】
（  手の潤い効果  ）
評  価
○  ：  手が潤う
△  ：  特に変化なし
×  ：  手が荒れる
【００４４】
（  結  果  ）
【表３】
2005023444.tif 000004
【００４５】
表３の結果からわかるように、本発明品の保湿性手袋は手に潤いを与えることができることが確認できた。一方、比較品は、製造直後は保湿効果を有するものの、１週間後および１ヶ月後は保湿効果が不十分であり、長期の使用期間中に渡り保湿効果を維持することはできないことが確認できた。
【００４６】
試  験  例  ２
抗菌試験および防カビ試験：
実施例１で製造した本発明品１の手袋について、下記方法によりその抗菌性および防カビ性を調べた。この結果を表４に示す。
【００４７】
（  抗菌試験  ）
（１）  菌液調整
下記菌を、０．８％生理食塩水に懸濁させ、菌数が１０４〜１０５個／ｍｌになるよう調整して試験菌液を調製した。
菌  １  ：  エシェリヒア・コリ（Ｅｓｃｈｅｒｉｃｈｉａ  ｃｏｌｉ）ＩＦＯ  ３３０１
菌  ２  ：  スタヒロコッカス・アウレウス（Ｓｔａｐｈｙｌｏｃｏｃｃｕｓ  ａｕｒｅｕｓ）ＩＦＯ  １４４６２
（２）  試料の調整
試験品を直径３ｃｍに切り取り、エタノールで表面を軽くふいた後、風乾したものを試料とした。
（３）試験操作
滅菌シャーレに普通寒天培地を入れ、そこにコンラーシー棒にて試験菌液０．１ｍｌを均一に塗布した。シャーレの中心に試料を置き、蓋をした。
３５℃で２４時間培養したのち、発育阻止帯の有無を確認した。
【００４８】
（  防カビ試験  ）
（１）  カビ懸濁液の調製
下記カビを、スルホコハク酸ジオクチルナトリウム０．００６％水溶液に懸濁させ、カビが１０４〜１０５個／ｍｌになるよう調整し、試験カビ懸濁液を調製した。
かび１  ：  アスペルギルス・ニガー（Ａｓｐｅｒｇｉｌｌｓ  ｎｉｇｅｒ）ＩＦＯ  ６３４１
かび２  ：  ペニシリウム・シトリナム（Ｐｅｎｉｃｉｌｌｉｕｍ  ｃｉｔｒｉｎｕｍ  ）ＩＦＯ  ６３５２
かび３  ：  クラドスポリウム・クラドスポリオイデス（Ｃｌａｄｏｓｐｒｉｕｍ                    ｃｌａｄｏｓｐｏｒｉｏｉｄｅｓ）  ＩＦＯ  ６３４８
（２）  試料の調整
試験品を直径３ｃｍに切り取り、エタノールで表面を軽くふいた後、風乾したものを試料とした。
（３）  試験操作
滅菌シャーレに普通寒天培地を入れ、そこにコンラーシー棒にて試験カビ懸濁液０．１ｍｌを均一に塗布した。シャーレの中心に試料を置き、蓋をした。２５℃で７日間培養したのち、発育阻止帯の有無を確認した。
【００４９】
（  結  果  ）
【表４】
2005023444.tif 000005
【００５０】
実  施  例  ２
ゴム（ＮＢＲ）製保湿性手袋の製造：
（１）内面処理樹脂液の製造
下記の表５の組成で、内面処理樹脂液を調製した。
【００５１】
【表５】
2005023444.tif 000006
【００５２】
（２）ゴム製手袋の製造
表６に示すＡ液と、表７に示すＢ液を、質量比で１：１となるようボールミルに取り、約２４〜４８時間撹拌分散させてディスパージョンを作成した。
【００５３】
Ａ  液：
【表６】
2005023444.tif 000007
【００５４】
Ｂ  液：
【表７】
2005023444.tif 000008
【００５５】
次いで、このディスパージョンを、ＮＢＲラテックス、分散剤および水を表８の割合で混合し、十分撹拌を行なってＮＢＲラテックス液を得た。
【００５６】
【表８】
2005023444.tif 000009
【００５７】
このＮＢＲラテックス液中に、予め３５％硝酸カルシウムの水溶液に浸漬した陶磁器製手形を浸漬し、これを引き上げてラテックス液を付着させた。次に余分な硝酸カルシウムやゴムの余剰成分を除去するため３０〜７０℃の温水で５〜１０分間抽出を行った後、上記（１）で作成した内面処理樹脂液に浸漬し引き上げた。約１００℃〜１３０℃で３０分〜９０分乾燥および加硫を行い、次いで冷却し、手型より反転離型してＮＢＲ製の保湿性手袋（本発明品２）を得た。
【００５８】
この保湿性手袋は、約一ヶ月間の使用期間に渡り、菌、微などが発生せず、手に潤いを与えた。
【００５９】
【発明の効果】
以上のように、本発明の保湿性手袋は、ゴムや合成樹脂等で形成された手袋の内面に保湿成分を含む内面樹脂層を有しているため、手に対して優れた保湿効果を有し、手に潤いを与えるほか、手の肌荒れを防止するものである。
【００６０】
また、内面樹脂層に抗菌剤ないしは防カビ剤を配合した場合でも、皮膚表面の常在微生物に影響を与えることなく、手袋内部での微生物やカビの発生を抑制することができ、悪臭等の発生を防止することができる。
【００６１】
従って、本発明の保湿性手袋は、家庭用、手術用、工業用、食品用、漁業用等種々の作業用のゴムまたは合成樹脂製手袋として、有利に使用することができるものである。
以    上